(57)【要約】本発明は、良好な流動特性に加えて、極めて良好な機械的特性と特に良好で問題のない表面を有する、ポリカーボネートとグラフトポリマーから成る耐燃性成形組成物に関する。これらの成形組成物は、特に射出成形に適し、薄い壁厚と高い光沢表面を有する成形品に使用される。本発明に係る熱可塑性成形組成物は、以下のものを含有し、  Ａ）６５．０〜８２．０重量部の、少なくとも１種の芳香族ポリカーボネート、  Ｂ）４．０〜１１．０重量部の、少なくとも１種のグラフトポリマー、  Ｃ）１４．０〜２４．０重量部の、少なくとも１種のリン含有防炎加工剤、  ただし、成分ＡからＣの重量部の合計は１００重量部となり、およびグラフトモノマーから形成されるポリマー、または遊離形態で添加されるポリマー、およびグラフトベースに化学的に結合しないポリマーの総含有量は、総成形組成物に基づき、２．０重量％未満である。【特許請求の範囲】
【請求項１】
以下のものを含有する、耐燃性の、熱可塑性成形組成物；
Ａ）６５．０〜８２．０重量部の、少なくとも１種の芳香族ポリカーボネート、
Ｂ）４．０〜１１．０重量部の、少なくとも１種のグラフトポリマー、
Ｃ）１４．０〜２４．０重量部の、少なくとも１種のリン含有防炎加工剤、
ただし、成分ＡからＣの重量部の合計は１００重量部となり、ならびに、
グラフトモノマーから形成されるポリマー、または遊離形態で添加されるポリマー、およびグラフトベースに化学的に結合しないポリマーの総含有量は、総成形組成物に基づき、２．０重量％未満である。
【請求項２】
成形組成物が、
成分Ｂ）を５．０〜１０．０重量部の含有量で、および
成分Ｃ）を１５．０〜２０．０重量部の含有量で
含有することを特徴とする、請求項１に記載の成形組成物。
【請求項３】
成形組成物が、
成分Ｂ）を５．０〜９．０重量部の含有量で、および
成分Ｃ）を１５．０〜１８．０重量部の含有量で
含有することを特徴とする、請求項１に記載の成形組成物。
【請求項４】
以下のＢ．１）およびＢ．２）のグラフトポリマーを含有する、請求項１に記載の成形組成物；
Ｂ.１）５〜９５、好ましくは３０〜８０重量部の、以下のＢ１.１）およびＢ１.２）の混合物；
Ｂ.１.１) ５０〜９５重量部の、スチレン、α−メチルスチレン、メチルにより核置換されたスチレン、Ｃ１−Ｃ８アルキルメタクリレート、特にメチルメタクリレート、Ｃ１−Ｃ８アルキルアクリレート、特にメチルアクレートまたはこれらの化合物の混合物、および
Ｂ１.２) ５〜５０重量部の、アクリロニトリル、メタクリロニトリル、Ｃ１−Ｃ８アルキルメタクリレート、特にメチルメタクリレート、Ｃ１−Ｃ８アルキルアクリレート、特にメチルアクリレート、無水マレイン酸、Ｃ１−Ｃ４アルキルまたはフェニルによりＮ−置換されたマレイミド、若しくはこれらの化合物の混合物、および
Ｂ．２）５〜９５、好ましくは２０〜７０重量部の、ゴム含有グラフトベース。
【請求項５】
ジエンゴム、アクリレートゴム、シリコーンゴムまたはエチレン／プロピレン／ジエンゴムをグラフトベースＢ．２のゴムとして含有する、請求項４に記載の成形組成物。
【請求項６】
リン含有防炎加工剤（Ｄ）が、一般式（Ｖ）の防炎加工剤であることを特徴とする、請求項１に記載の成形組成物；
【化１】
2013525534.tif 000010
式中、
Ｒ１、Ｒ２、Ｒ３、およびＲ４は相互に独立して、いずれの場合においても所望によりハロゲン化されたＣ１〜Ｃ８-アルキル、または、いずれの場合においても所望によりアルキル、好ましくはＣ１〜Ｃ４-アルキルおよび／またはハロゲン、好ましくは、塩素または臭素で置換されたＣ５〜Ｃ６-シクロアルキル、Ｃ６〜Ｃ２０-アリールまたはＣ７〜Ｃ１２-アラルキルを表し、
ｎは、相互に独立して０または１を表し、
ｑは０．８０〜５．００を表し、および
Ｘは、６〜３０個の炭素原子を有する単核若しくは多核芳香族基、あるいはＯＨにより置換されてもよく、８個以下のエーテル結合を含有できる、２〜３０個の炭素原子を有する直鎖状若しくは分岐鎖状の脂肪族基を表す。
【請求項７】
防炎加工剤におけるＸが、フェニル、ビフェニレンおよびビスフェニルイソプロピリデンを含む群から選択されることを特徴とする、請求項１に記載の成形組成物。
【請求項８】
グラフトモノマーから形成されるポリマー、または遊離形態で添加されるポリマーおよびグラフトベースに対して化学的に結合しないポリマーの総含有量が、成形組成物の総量に基づき１．５重量％未満であることを特徴とする、請求項１に記載の成形組成物。
【請求項９】
防炎協力剤、滴下防止剤、潤滑剤ならびに離型剤、核形成剤、安定剤、帯電防止剤、および染料、顔料、充填剤および強化物質を含む群から選択される少なくとも１種の添加剤を付加的に含有する、請求項１に記載の成形組成物。
【請求項１０】
添加剤Ｄ)が０．０５〜１５．００重量部の含有量で存在することを特徴とする、請求項１に記載の成形組成物。
【請求項１１】
成分Ｄ）が、総成形組成物に基づき、０．１〜１．０重量部の量で少なくとも１種のフッ素化ポリオレフィンを含有することを特徴とする、請求項１０に記載の成形組成物。
【請求項１２】
成分Ｄ）が、総成形組成物に基づき、０．３〜０．８重量部の量で少なくとも１種の離型剤を含有することを特徴とする、請求項１０に記載の成形組成物。
【請求項１３】
成分Ｄ）が、総成形組成物に基づき、０．０６〜０．２重量部の量で少なくとも１種の安定剤を含有し、該安定剤が、立体障害フェノールおよびホスフィットおよびそれらの混合物を含む群から選択されることを特徴とする、請求項１０に記載の成形組成物。
【請求項１４】
造形品を製造するための請求項１に記載の成形組成物の使用。
【請求項１５】
請求項１に記載の成形組成物から製造される造形品。
【発明の詳細な説明】
【技術分野】
【０００１】
本発明は、良好な流動特性に加えて、極めて良好な機械的特性と特に良好で問題のない表面を有する、ポリカーボネートとグラフトポリマーから成る耐燃性成形組成物に関する。これらの成形組成物は、特に射出成形に適し、薄い壁厚と高い光沢表面を有する成形品に使用される。
【背景技術】
【０００２】
欧州特許出願公開第０３６３６０８号公報は、芳香族ポリカーボネート、スチレン含有コポリマーまたはグラフトコポリマーと、防炎加工添加剤としてのホスフェートオリゴマーとのポリマー混合物開示する。ある分野における使用において、機械的特性（特に溶接強度）、流動特性および特に表面品質は、十分でない。
【０００３】
欧州特許出願公開第０７０４４８８号公報は、芳香族ポリカーボネート、スチレン含有コポリマー、および特定の比率の特定のグラフトベースとのグラフトポリマーから成る成形用組成物を開示する。これらの成形用組成物は、所望によりリン化合物で耐燃化処理される。これらの成形組成物は、極めて良好なノッチ付き衝撃強度を有するが、流動特性および表面品質は、ある使用目的において十分でない。
【０００４】
欧州特許出願公開第７４７４２４号公報は、５００〜２０００の分子量を有するリン酸化合物と、防炎加工剤として２３００〜１１０００の分子量を有するリン酸を含有する熱可塑性樹脂を開示し、多数の熱可塑性樹脂が記載されている。成形組成物の流動特性は、高い分子量のリン酸化合物により著しく損なわれる。
【０００５】
欧州特許出願公開第７５４５３１号公報は、精密部品に適する、強化ＰＣ／ＡＢＳ成形組成物を記載する。とりわけ、ＢＰＡ型のオリゴホスフェートが、防炎加工剤として使用される。高い充填剤含有量は、機械的特性と流動特性に極めて不利な影響を及ぼす。
【０００６】
欧州特許出願公開第７５５９７７号公報は、芳香族ポリカーボネート、ゴム含量が２５％未満のグラフトポリマーおよび８％未満の含有量を有するホスフェートオリゴマーから成るポリマー混合物を開示する。限定された防炎加工剤含有量に起因して、流動特性と防炎性は十分でない。さらに、望ましい良好な表面品質の記載はない。
【０００７】
欧州特許出願公開第１００３８０９号公報は、有機リン化合物と、特定の粒子径を有するグラフトベースから成るグラフトポリマーを含有するＰＣ／ＡＢＳ成形組成物を開示する。これらの成形組成物は、特に加圧下の弾性応力における、良好な機械的特性によって特徴付けられる。しかしながら、それらの流動特性、それらの防炎性およびそれらの表面品質は、ある分野における使用において不十分である。
【０００８】
欧州特許出願公開第０９８３３１５号公報は、芳香族ポリカーボネート、グラフトポリマー、および単量体とオリゴマー性のリン化合物を組み合せる防炎加工剤から成る成形組成物を開示する。これらの成形組成物は、高い熱変形温度を有し、優れた機械的特性（ノッチ付き衝撃強度および溶接強度）を有するが、特に薄い壁厚を有する造形品において、流動特性と防炎性は不十分である。
【０００９】
欧州特許出願公開第１１６５６８０号公報は、規定された鎖長を有する単量体のリン酸塩を含有し、良好な機械的特性（引張り強度および溶接強度を備える防炎性のＰＣ／ＡＢＳ成形組成物を開示する。防炎加工剤とグラフトポリマーに関して選択される量の範囲は極めて広い。従って、流動特性、良好な機械的特性および良好な表面品質における本発明に係る特性の組合せは開示されていない。
【先行技術文献】
【特許文献】
【００１０】
【特許文献１】欧州特許出願公開第０３６３６０８号公報
【特許文献２】欧州特許出願公開第０７０４４８８号公報
【特許文献３】欧州特許出願公開第７４７４２４号公報
【特許文献４】欧州特許出願公開第７５４５３１号公報
【特許文献５】欧州特許出願公開第７５５９７７号公報
【特許文献６】欧州特許出願公開第１００３８０９号公報
【特許文献７】欧州特許出願公開第０９８３３１５号公報
【特許文献８】欧州特許出願公開第１１６５６８０号公報
【発明の概要】
【発明が解決しようとする課題】
【００１１】
本発明の目的は、良好な流動特性に加えて、極めて良好な機械的特性（特に、ノッチ付き衝撃強度および溶接強度）、および特に良好で問題のない表面を有する、ポリカーボネート成形組成物を提供することである。成形組成物は、低い壁厚（＜１．５ｍｍ）の場合を含めて、良好な耐燃性を更に有する。
【課題を解決するための手段】
【００１２】
驚くべきことに、上記特性は、特に効果的なグラフトポリマーが、例えばＳＡＮなどの、シェル上にグラフト化するモノマーの遊離ポリマーを可能な限り少ない量で有する組合せで使用される場合に得られる。ここで、グラフトポリマーと防炎加工剤の含有量は、流動特性と機械的特性の最適な組合せを得るために、選択された範囲内にある必要がある。シェル上にグラフト化するモノマーの遊離ポリマーの含有量は、総組成物中で、２．０ｗｔ％を超えてはならず、好ましくは１．５ｗｔ％を超えてはならない。このように構成される成形組成物は、改良された機械的特性、例えばノッチ付き衝撃強度、良好な溶接強度および最適化された表面コスメチックと組合せて、特徴付けられる。防炎加工剤の高い含有量に起因して、ＰＣ／ＡＢＳ混合物は、優れた耐燃性と特に良好な流動特性を有する。
【００１３】
本発明は、以下のものを含有する耐燃性の、熱可塑性成形組成物を提供する；
Ａ）６５．０〜８２．０重量部、好ましくは７０．０〜８０．０重量部、特に好ましくは７３．０〜７８．０重量部の、少なくとも１種の芳香族ポリカーボネート、
Ｂ）４．０〜１１．０重量部、好ましくは５．０〜１０．０重量部、特に好ましくは５．０〜９．０重量部の、少なくとも１種のグラフトポリマー、
Ｃ）１４．０〜２４．０重量部、好ましくは１５．０〜２０．０重量部、特に好ましくは１５．０〜１８．０重量部の、少なくとも１種のリン含有防炎加工剤、
ただし、成分Ａ〜Ｃの重量部の合計は１００重量部となる。
【００１４】
更なる添加剤Ｄ）は、所望により０．０５〜１５．００重量部、好ましくは０．２〜１０．０重量部、特に好ましくは０．４〜５．０重量部の含有量で存在できる。
【００１５】
特に好ましい成形組成物は、０．０５〜５重量部、好ましくは０．１〜２．０重量部、特に好ましくは０．１〜１．０重量部の量で、所望による更なる添加剤に加えて、フッ素化ポリオレフィンを成分Ｄ）として含有する。
【００１６】
特に好ましい成形組成物は、０．１〜１．５重量部、好ましくは０．２〜１．０重量部、特に好ましくは０．３〜０．８重量部の量で、所望による更なる添加剤に加えて、離型剤、例えば、ペンタエリスリトールテトラステアレートを成分Ｄ）として含有する。
【００１７】
特に好ましい成形組成物は、０．０１〜０．４重量部、好ましくは０．０３〜０．３重量部、特に好ましくは０．０６〜０．２重量部の量で、所望による更なる添加剤に加えて、例えば、立体障害フェノール、亜リン酸エステルおよびそれらの混合物、および特に好ましくはＩｒｇａｎｏｘ（登録商標）Ｂ９００から成る群から選択される少なくとも１種の安定剤を成分Ｄ）として含有する。
【００１８】
成分Ａ
本発明において適当である成分Ａに係る芳香族ポリカーボネートおよび／または芳香族ポリエステルカーボネートは、文献から既知のものであるか、または文献により知られた工程によって調製できる（芳香族ポリカーボネートの調製については、例えば、Schnell, "Chemistry and Physics of Polycarbonates"、Interscience Publishers, 1964、および、ドイツ特許出願１４９５６２６号明細書、ドイツ特許出願２２３２８７７号明細書、ドイツ特許出願２７０３３７６号明細書、ドイツ特許出願２７１４５４４号明細書、ドイツ特許出願３０００６１０号明細書、ドイツ特許出願３８３２３９６号明細書参照；芳香族ポリエステルカーボネートの調製については、例えばドイツ特許出願３０７７９３４号明細書参照）。
【００１９】
芳香族ポリカーボネートは、例えば、ジフェノールと炭酸ハライド（好ましくはホスゲン）との、および／または芳香族ジカルボン酸ジハライド（好ましくはベンゼンジカルボン酸ジハライド）との反応であって、相界面プロセスによって、必要に応じて連鎖停止剤（例えばモノフェノール類）を用いて、そして必要に応じて３以上の官能基を有する枝分かれ剤（例えばトリフェノール類またはテトラフェノール類）を用いて、調製することができる。ジフェノールと例えばジフェニルカーボネートとの反応による、溶融重合プロセスによる調製も同様に可能である。
【００２０】
芳香族ポリカーボネートおよび／または芳香族ポリエステルカーボネートの調製におけるジフェノールは、好ましくは式（Ｉ）で表される；
【００２１】
【化１】
2013525534.tif 000002
式中、
Ａは、単結合、Ｃ１〜Ｃ５−アルキレン、Ｃ２〜Ｃ５−アルキリデン、Ｃ５〜Ｃ６−シクロアルキリデン、−Ｏ−、−ＳＯ−、−ＣＯ−、−Ｓ−、−ＳＯ２−またはＣ６〜Ｃ１２−アリーレンであり、これらは必要に応じてヘテロ原子を有する他の芳香族環と縮合していてもよく、または、下記式（II）または（III）の構造を有する基を示し、
【００２２】
【化２】
2013525534.tif 000003
【００２３】
【化３】
2013525534.tif 000004
Ｂは、いずれの場合も、Ｃ１〜Ｃ１２−アルキル、好ましくはメチル、またはハロゲン、好ましくは塩素および／または臭素、であり、
ｘは、いずれの場合も、０、１または２を示し、
ｐは１または０であり、および
Ｒ５およびＲ６は、各Ｘ１に対して個々に選択でき、そして、互いに独立して、水素またはＣ１〜Ｃ６−アルキルを示し、好ましくは水素、メチルまたはエチルを示し、
Ｘ１は炭素を示し、および
ｍは４〜７の整数、好ましくは４または５であり、
但し、少なくとも１種の原子Ｘ１、Ｒ５およびＲ６が同時にアルキルであることを条件とする。
【００２４】
好ましいジフェノール類は、ヒドロキノン、レゾルシノール、ジヒドロキシジフェノール、ビス−（ヒドロキシフェニル）−Ｃ１〜Ｃ５−アルカン、ビス−（ヒドロキシフェニル）−Ｃ５〜Ｃ６−シクロアルカン、ビス−（ヒドロキシフェニル）エーテル、ビス−（ヒドロキシフェニル）スルホキシド、ビス−（ヒドロキシフェニル）ケトン、ビス−（ヒドロキシフェニル）−スルホンおよびα，α−ビス−（ヒドロキシフェニル）−ジイソプロピルベンゼン、および核上が臭素化されたおよび／または核上が塩素化されたこれらの誘導体である。
【００２５】
特に好ましいジフェノール類は、４，４’−ジヒドロキシジフェニル、ビスフェノールＡ、２，４−ビス−（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニルスルホン、並びにそれらのジ−およびテトラ−臭素化または塩素化誘導体（例えば、２，２−ビス−（３−クロロ−４−ヒドロキシフェニル）−プロパン、２，２−ビス−（３，５−ジクロロ−４−ヒドロキシフェニル）−プロパンまたは２，２−ビス−（３，５−ジブロモ−４−ヒドロキシフェニル）−プロパンなど）である。２，２−ビス−（４−ヒドロキシフェニル）−プロパン（ビスフェノールＡ）が特に好ましい。
【００２６】
これらのジフェノール類は単独で用いてもよく、任意の所望の混合で用いてもよい。これらのジフェノール類は文献公知であるか、または公知のプロセスによって得ることができる。
【００２７】
熱可塑性芳香族ポリカーボネートの調製に適した連鎖停止剤は、例えば、フェノール、ｐ−クロロフェノール、ｐ−ｔｅｒｔ−ブチルフェノールまたは２，４，６−トリブロモフェノール、および、長鎖アルキルフェノール、例えば、ドイツ特許出願２８４２００５号明細書による４−［２−（２，４，４−トリメチルペンチル）］−フェノールもしくは４−（１,３−テトラメチルブチル）−フェノール、またはアルキル置換基中に総炭素数８〜２０を有するモノアルキルフェノール類またはジアルキルフェノール類、例えば３，５−ジ−ｔｅｒｔ−ブチルフェノール、ｐ−イソオクチルフェノール、ｐ−ｔｅｒｔ−オクチルフェノール、ｐ−ドデシルフェノールおよび２−（３，５−ジメチルヘプチル）−フェノールおよび４−（３，５−ジメチルヘプチル）−フェノールである。用いられる連鎖停止剤の量は、一般に、用いられる特定のジフェノールのモル数の合計に基づき０．５〜１０％である。
【００２８】
熱可塑性芳香族ポリカーボネートは、１０，０００〜２００，０００ｇ／ｍｏｌ、好ましくは１５，０００〜８０，０００ｇ／ｍｏｌ、特に好ましくは２４，０００〜３２，０００ｇ／ｍｏｌの重量平均分子量（Ｍｗ、ポリカーボネート標準試薬を用いるＧＰＣ（ゲル浸透クロマトグラフィー）により測定される）を有する。
【００２９】
熱可塑性芳香族ポリカーボネートは、公知の手法によって枝分かれさせてもよく、特に好ましくは用いられるジフェノールの総量に対して０．０５〜２．０ｍｏｌ％の、３官能性以上の官能基、例えば３またはそれ以上のフェノール性基を有する化合物を導入して行ってもよい。好ましくは、直鎖状ポリカーボネート、より好ましくはビスフェノールＡに基づくものが使用される。
【００３０】
ホモポリカーボネートおよびコポリカーボネートのいずれも適している。使用されるジフェノールの総量に基づき、１〜２５重量％、好ましくは２．５〜２５重量％の、ヒドロキシアリールオキシ末端基を有するポリジオルガノシロキサンは、本発明における成分Ａのコポリカーボネートの調製において使用できる。これらは公知であり（米国特許３４１９６３４号明細書）、そして文献公知のプロセスによって調製してもよい。ポリジオルガノシロキサンを含むコポリカーボネートの調製は、ドイツ特許出願３３３４７８２号明細書に記載されている。
【００３１】
ビスフェノールＡホモポリカーボネートに加えて、好ましいポリカーボネートは、ビスフェノールＡと、ジフェノールの総モルに対して１５ｍｏｌ％以下の、好ましいまたは特に好ましいものとして記載した他の芳香族ジヒドロキシ化合物、特に２，２−ビス−（３，５−ジブロモ−４−ヒドロキシフェニル）−プロパンとのコポリカーボネートである。
【００３２】
芳香族ポリエステルカーボネートの調製における芳香族ジカルボン酸ジハライドは、好ましくは、イソフタル酸、テレフタル酸、ジフェニルエーテル−４，４’−ジカルボン酸およびナフタレン−２，６−ジカルボン酸の二酸ジクロライドである。
【００３３】
イソフタル酸およびテレフタル酸の二酸ジクロライド混合物における比率は、１：２０〜２０：１の間であるのが特に好ましい。
【００３４】
炭酸ハライド（好ましくはホスゲン）は、ポリエステルカーボネートの調製において、二官能酸誘導体として、追加的に用いてもよい。
【００３５】
芳香族ポリエステルカーボネートの調製において適した連鎖停止剤は、モノフェノールの部分において既に挙げたものに加えて、それらのクロロ炭酸エステルおよび芳香族モノカルボン酸類の酸クロライドが挙げられ、これらは必要に応じてＣ１〜Ｃ２２−アルキル基またはハロゲン原子によって置換されていてもよく、同様に脂肪族Ｃ２〜Ｃ２２−モノカルボン酸クロライドであってもよい。
【００３６】
連鎖停止剤の量は、フェノール性連鎖停止剤である場合は、ジフェノールのモル数に対して、そしてモノカルボン酸クロライド連鎖停止剤である場合はジカルボン酸ジクロライドのモル数に対して、それぞれ０．１〜１０ｍｏｌ％である。
【００３７】
１種以上の芳香族ヒドロキシカルボン酸を、芳香族ポリエステルカーボネートの調製において付加的に使用できる。
【００３８】
芳香族ポリエステルカーボネート類は、直鎖状であってもよく既知の手法による分枝状であってもよい（この点について、ドイツ特許出願２９４００２４号明細書およびドイツ特許出願３００７９３４号明細書参照）。直線状のポリエステルカーボネートが好ましい。
【００３９】
使用できる枝分かれ剤は、例えば、３官能性以上のカルボン酸クロライド、例えばトリメシン酸トリクロライド、シアヌル酸トリクロライド、３，３’，４，４’−ベンゾフェノン−テトラカルボン酸テトラクロライド、１，４，５，８−ナフタレンテトラカルボン酸テトラクロライドまたはピロメリット酸テトラクロライドを、０．０１〜１．０ｍｏｌ％の量（用いるジカルボン酸ジクロライドに対して）、または３官能性以上のフェノール類、例えばフロログルシノール、４，６−ジメチル−２，４，６−トリ−（４−ヒドロキシフェニル）−ヘプト−２−エン、４，６−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス−［４，４−ビス−（４−ヒドロキシフェニル）−シクロヘキシル］−プロパン、２，４−ビス−（４−ヒドロキシフェニル−イソプロピル）−フェノール、テトラ−（４−ヒドロキシフェニル）−メタン、２，６−ビス−（２−ヒドロキシ−５−メチル−ベンジル）−４−メチル−フェノール、２−（４−ヒドロキシフェニル）−２−（２，４−ジヒドロキシフェニル）−プロパン、テトラ−（４−［４−ヒドロキシフェニル−イソプロピル］−フェノキシ）−メタン、または１，４−ビス−［４，４’−ジヒドロキシトリフェニル）−メチル］−ベンゼンを、用いるジフェノールに対して０．０１〜１．０ｍｏｌ％の量で用いることができる。フェノール性枝分かれ剤を、ジフェノールと共に最初に導入してもよく、酸クロライド枝分かれ剤を、酸ジクロライドと共に導入してもよい。
【００４０】
熱可塑性芳香族ポリエステルカーボネート中におけるカーボネート構造ユニットの含量は、所望に応じて変えることができる。好ましくは、カーボネート基の含量は、エステル基およびカーボネート基の総量に対して、１００ｍｏｌ％以下であり、特に８０ｍｏｌ％以下であり、特に好ましくは５０ｍｏｌ％以下である。芳香族ポリエステルカーボネート中に含まれるエステルおよびカーボネートのいずれの含有量も、ブロック形態のまたはランダム分散形態で重縮合物中に存在できる。
【００４１】
熱可塑性芳香族ポリカーボネートおよびポリエステルカーボネートは、それ自身で使用してもよく、任意の所望の混合物状態で使用してもよい。
【００４２】
成分Ｂ
グラフトポリマーＢは、例えば、ゴム弾性特性を有するグラフトコポリマーを含み、これは、以下のモノマーの少なくとも２種から実質的に得ることができる：クロロプレン、１,３−ブタジエン、イソプレン、スチレン、アクリロニトリル、エチレン、プロピレン、酢酸ビニル、アルコール成分に１〜１８個の炭素原子を含む（メタ）アクリル酸エステル。このようなポリマーは、例えば、Methoden der Organischen Chemie (Houben-Weyl), Vol. 14/1, Georg Thieme-Verlag, Stuttgart, 1961, 393-406頁、およびC.B. Bucknall, "Toughened Plastics", Appl. Science Publishers, London 1977に記載されている。好ましいポリマーＢは、部分的に架橋され、２０質量％超、好ましくは４０質量％超、特に６０質量％超のゲル含量（トルエン中で測定）を有する。
【００４３】
ゲル含有量は、適当な溶媒中で２５℃にて測定される（M.Hoffmann,H.Kromer,R.kuhn,Polymeranalytik I und II, Georg Thieme-Verlag, Stuttgart,1997）。
【００４４】
好ましいグラフトポリマーＢは、以下のグラフトポリマーを含む；
Ｂ．１）５〜９５、好ましくは３０〜８０重量部の、以下のＢ１.１)およびＢ１.２)の混合物；
Ｂ１.１)  ５０〜９５重量部の、スチレン、α−メチルスチレン、メチルにより核置換されたスチレン、Ｃ１−Ｃ８アルキルメタクリレート、特にメチルメタクリレート、Ｃ１−Ｃ８アルキルアクリレート、特にメチルアクレートまたはこれらの化合物の混合物、
Ｂ１．２)  ５〜５０重量部の、アクリロニトリル、メタクリロニトリル、Ｃ１−Ｃ８アルキルメタクリレート、特にメチルメタクリレート、Ｃ１−Ｃ８アルキルアクリレート、特にメチルアクリレート、無水マレイン酸、Ｃ１−Ｃ４アルキルまたはフェニルによりＮ−置換されたマレイミド、若しくはこれらの化合物の混合物、および
Ｂ．２）５〜９５、好ましくは２０〜７０重量部の、ゴム含有グラフトベース。
【００４５】
好ましくは、グラフトベースは、−１０℃未満のガラス転移温度を有する。
【００４６】
ガラス転移温度は、１０Ｋ／分の加熱速度で基準ＤＩＮ ＥＮ６１００６に従い、動的示差熱量計（ＤＳＣ）を用いて測定され、中間点温度（タンジェント法）としてＴｇを定義する。
【００４７】
好ましいグラフトポリマーＢは、例えば、スチレンおよび／またはアクリロニトリルおよび／または（メタ）アクリル酸アルキルエステルを用いてグラフト化されたアクリレートゴム、ブタジエン／スチレンコポリマーおよびポリブタジエンであり；すなわち、例えばＤＥ−ＯＳ−１６９４１７３（＝ＵＳ３５６４０７７）に記載された種類のコポリマー；例えば、ＤＥ−ＯＳ２３４８３７７（＝ＵＳ３９１９３５３）に記載されているような、アクリル酸またはメタクリル酸のアルキルエステル、酢酸ビニル、アクリロニトリル、スチレンおよび／またはアルキルスチレンを用いてグラフト化したポリイソプレンもしくはポリイソブテン、ポリブタジエン、ブタジエン／スチレンもしくはブタジエン／アクリロニトリルコポリマーである。
【００４８】
特に好ましいグラフトポリマーＢは、以下のＩおよびIIのグラフト反応により得られるグラフトポリマーである：
Ｉ.グラフト生成物に基づき、１０〜７０、好ましくは１５〜５０、特に２０〜４０重量％の、少なくとも１種の（メタ）アクリル酸エステル、または、１０〜７０、好ましくは１５〜５０、特に２０〜４０重量％の混合物であって、混合物に基づき１０〜５０、好ましくは２０〜３５重量％のアクリロニトリルまたは（メタ）アクリル酸エステルおよび、混合物に基づき５０〜９０、好ましくは６５〜８５重量％のスチレンから成る該混合物
II. グラフト生成物に基づき、３０〜９０、好ましくは、４０〜８５、特に５０〜８０重量％の、ブタジエンポリマーであって、IIに基づき少なくとも５０重量％の、グラフトベースとしてのブタジエン基を有する該ブタジエン。
【００４９】
このグラフトベースIIのゲル含有量は、（トルエン中で測定すると）好ましくは少なくとも７０重量％であり、グラフト度Ｇは、０．１５〜０．５５であり、グラフトポリマーＢの平均粒径ｄ５０は、０．０５〜２、好ましくは０．１〜０．６μｍである。
【００５０】
（メタ）アクリル酸エステルIは、アクリル酸もしくはメタクリル酸と、炭素数１〜１８の１価アルコールとのエステルである。メタクリル酸メチルエステル、エチルエステルおよびプロピルエステルが特に好ましい。
【００５１】
グラフトベースIIは、ブタジエン基に加えて、他のエチレン性不飽和モノマーの基を、II成分に対して５０重量％まで含有していてよく、例えば、スチレン、アクリロニトリル、アルコール成分中の炭素数が１〜４であるアクリル酸もしくはメタクリル酸のエステル（例えば、メチルアクリレート、エチルアクリレート、メチルメタクリレート、エチルメタクリレートなど）、ビニルエステルおよび／またはビニルエーテルなどである。好ましいグラフトベースIIは、純粋なポリブタジエンを好ましく含有する。
【００５２】
グラフトモノマーは、グラフト反応の間にグラフトベース上に完全にグラフト化されることは必要ないことが知られているので、本発明に係るグラフトポリマーＢも、グラフトベースの存在下におけるグラフトモノマーの重合により得られるこれらの生成物を意味するものと理解される。
【００５３】
本発明に係る成形組成物は、総成形組成物に基づき、２．０重量％未満、好ましくは１．５重量％未満（すなわち、０．０〜２．０重量％、好ましくは０．０〜１．５重量％）の、グラフトモノマーから形成されるポリマー、または遊離形態で添加されるポリマー、およびグラフトベースに化学的に結合しないポリマー（例えば、遊離ＳＡＮ）の総含有量を有する。この含有量が増加する場合、本発明に係る性能は劇的に悪化する。
【００５４】
グラフト化度Ｇは、このグラフトベースに対するグラフト化したグラフトモノマー類の重量比を表しており、無次元である。
【００５５】
平均粒子サイズｄ50は、粒子の５０重量％が上に位置しそして５０重量％が下に位置する直径である。この値は超遠心分離測定（W．Scholtan、H．Lange,「Kolloid Z．& Z．Polymere」、250（1972）、782−796）を用いて測定できる。
【００５６】
更に好ましいグラフトポリマーＢは、例えば、以下のものから成るグラフトポリマーである：
（ａ）Ｂに基づき、２０〜９０重量％の、グラフトベースとしてのアクリレートゴム、
（ｂ）Ｂに基づき、１０〜８０重量％の、グラフトモノマーとして、２５℃よりも高いガラス転移温度を有する、ａ）を用いずに形成されるホモ−またはコポリマー、少なくとも１種の重合性の、エチレン性不飽和モノマー。
【００５７】
アクリレートゴムのグラフトベースは、−２０℃未満、好ましくは−３０℃未満のガラス転移温度を有する。
【００５８】
ポリマーＢのアクリレートゴム（ａ）は、好適には、他の重合性エチレン系不飽和モノマー類を（ａ）を基準にして、所望により４０重量％以下の量で、アクリル酸アルキルエステルから成るポリマーである。好適な重合性アクリル酸エステルには、Ｃ1−Ｃ8アルキルエステル、例えばメチル、エチル、ｎ−ブチル、ｎ−オクチルおよび２−エチルヘキシルエステルなど、並びにこれらのモノマーの混合物が含まれる。
【００５９】
架橋のために、重合性二重結合を２個以上有するモノマーを共重合させてもよい。架橋用モノマーの好適な例は、３から８個のＣ原子を有する不飽和モノカルボン酸と３から１２個のＣ原子を有する不飽和一価アルコール、あるいは、２から２０個の炭素原子および２から４個のＯＨ基を有する飽和ポリオールとのエステル、例えばエチレングリコールジメタアクリレート、アリルメタクリレートなど、多不飽和複素環式化合物、例えばシアヌール酸トリビニルおよびトリアリルなど、多官能ビニル化合物、例えばジ−およびトリビニルおよびトリアリルシアヌレートなど、および多官能性ビニル化合物、例えば、ジ−およびトリビニルベンゼン、ならびに、トリアリルホスフェート、およびジアリルフタレートである。
【００６０】
好ましい架橋用モノマーは、アリルメタクリレート、エチレングリコールジメタクリレート、ジアリルフタレート、並びに少なくとも３個のエチレン系不飽和基を含有する複素環式化合物である。
【００６１】
特に好ましい架橋用モノマーは、環状モノマートリアリルシアヌレート、トリアリル
イソシアヌレート、トリビニルシアヌレート、トリアクリロイルヘキサヒドロ−ｓ−トリアジン、およびトリアリルベンゼンである。
【００６２】
架橋モノマーの量は、グラフトベース（ａ）に基づき、好ましくは０．０２から５重量％、特に０．０５から２重量％である。
【００６３】
少なくとも３個のエチレン性不飽和基を有する環状の架橋モノマーの場合、グラフトベース（ａ）の１重量％未満の量に制限するのが有利である。
【００６４】
アクリル酸エステルに加えて、グラフトベース（ａ）の調製に所望により機能できる、「他の」重合性の、エチレン性不飽和モノマーは、例えばアクリロニトリル、スチレン、α−メチルスチレン、アクリルアミド、ビニルＣ1−Ｃ6アルキルエーテル、メチルメタクリレート、ブタジエンなどである。グラフトベース（ａ）として好ましいアクリレートゴムは、少なくとも６０重量％のゲル含有量を有するエマルションポリマーである。
【００６５】
更に、適当なグラフトベースは、ドイツ特許第３７０４６５７号、ドイツ特許第３７０４６５５号、ドイツ特許第３６３１５４０号およびドイツ特許第３６３１５３９号に記述されているような、少なくとも４０％のゲル含有量（ジメチルホルムアミド中で測定した）を有し、グラフト活性部を有するシリコーンゴムである。
【００６６】
成分Ｃ
本発明に関連するリン含有防炎加工剤Ｃは、好ましくは、モノ-およびオリゴマーのリン酸およびホスホン酸エステル、ホスホネートアミンおよびホスファゼンの群から好ましく選択され、また、防炎加工剤としてのこれらの群のうち、１種または複数種から選択されるいくつかの成分の混合物を使用しても良い。本明細書において特別に記載していないハロゲンを含まないリン化合物も、単独でまたは他のハロゲンを含有しないリン化合物と任意所望に組み合わせて使用できる。
【００６７】
好ましいモノ-およびオリゴマーのリン酸エステルおよびホスホン酸エステルは、一般式(V)で表されるリン化合物である：
【００６８】
【化４】
2013525534.tif 000005
式中、
Ｒ１、Ｒ２、Ｒ３、およびＲ４は相互に独立して、いずれの場合においても所望によりハロゲン化されたＣ１〜Ｃ８-アルキル、いずれの場合においても所望によりアルキル、好ましくはＣ１〜Ｃ４-アルキルおよび／またはハロゲン、好ましくは、塩素または臭素で置換されたＣ５〜Ｃ６-シクロアルキル、Ｃ６〜Ｃ２０-アリールまたはＣ７〜Ｃ１２-アラルキルを表し、
ｎ：ｎは、相互に独立して０または１を表し、
ｑ：ｑは０〜３０を表し、
Ｘ：Ｘは、６〜３０個の炭素原子を有する単核若しくは多核芳香族基、あるいはＯＨにより置換されてもよく、８個以下のエーテル結合を含有できる、２〜３０個の炭素原子を有する直鎖状若しくは分岐鎖状の脂肪族基を表す。
【００６９】
好ましくは、Ｒ１、Ｒ２、Ｒ３、およびＲ４は相互に独立して、Ｃ１〜Ｃ４-アルキル、フェニル、ナフチル、またはフェニル-Ｃ１-Ｃ４-アルキルを表す。芳香族基Ｒ１、Ｒ２、Ｒ３、およびＲ４は、順に、ハロゲン基および／またはアルキル基、好ましくは塩素、臭素および／またはＣ１〜Ｃ４-アルキルで置換しても良い。特に好ましいアリール基は、クレシル、フェニル、キシレニル、プロピルフェニルまたはブチルフェニル、および対応するそれらの臭素化誘導体および塩素化誘導体である。
Ｘ：好ましくは、式(V)におけるＸは、６〜３０個の炭素原子を有する単核若しくは多核芳香族基を表す。好ましくは、これは式(I)で表されるジフェノールから誘導される。
ｎ：式(V)におけるｎは、相互に独立して０または１を表し、好ましくは、ｎは１である。
ｑ：ｑは、０〜３０、好ましくは０〜２０、特に好ましくは０〜１０であり、混合物の場合における平均値は、０.８〜５.０、好ましくは１.０〜３.０、より好ましくは１.０５〜２.００であり、特に好ましくは１.０８〜１.６０である。
【００７０】
特に好ましくは、Ｘは以下の化合物、またはそれらの塩素化若しくは臭素化誘導体、および特にＸは、レソルシノール、ヒドロキノン、ビスフェノールＡ若しくはジフェニルフェノールから誘導される。特に好ましくは、Ｘはビスフェノールから誘導される。
【００７１】
【化５】
2013525534.tif 000006
【００７２】
式(V)で表されるリン化合物は、特に、トリブチルホスフェート、トリフェニルホスフェート、トリクレシルホスフェート、ジフェニルクレシルホスフェート、ジフェニルオクチルホスフェート、ジフェニル２-エチルクレシルホスフェート、tri-（イソプロピルフェニル）ホスフェート、レソルシノール架橋オリゴホスフェート、およびビスフェノールＡ架橋オリゴホスフェートである。ビスフェノールＡから誘導された式(V)で表されるオリゴマー性リン酸エステルを使用することが特に好ましい。
【００７３】
式(Va)で表されるビスフェノールＡを基剤とするオリゴホスフェートが、成分Ｃとして最も好ましい。
【００７４】
【化６】
2013525534.tif 000007
【００７５】
成分Ｃに係るリン化合物は既知であり（例えば欧州特許出願公開第０３６３６０８号明細書、および同第０６４０６５５号明細書参照）、あるいは既知の方法に類似した方法によって調製できる（例えば、ウルマンズ工業化学事典、第１８巻、第３０１頁以下参照、１９７９年；ホウベン・ヴェイル、有機化学研究法、第１２巻第１号、第４３頁；バイルシュタイン、第６巻、第１７７頁参照）。 
【００７６】
異なる化学構造、および/または同じ化学構造と異なる分子量のホスフェートの混合物もまた、本発明に係る成分Ｃとして使用できる。
【００７７】
好ましくは、同じ構造で異なる鎖長のものから成る混合物が使用され、示されるｑ値は、ｑ値の平均値である。ｑ値の平均値は、適当な方法（ガスクロマトグラフィー（ＧＣ）、高圧液体クロマトグラフィー（ＨＰＬＣ）、ゲル浸透クロマトグラフィー（ＧＰＣ））を用いて含リン化合物の組成（分子量分布）を測定し、得られた結果からｑの平均値を算出することにより決定される。
【００７８】
例えば、国際特許出願公開第００／００５４１号明細書および同第０１／１８１０５明細書に記載されるようなホスファゼンおよびホスホネートアミンが、防炎加工剤として更に使用できる。
【００７９】
防炎加工剤は単独で使用しても良く、任意所望に相互に混合させてもよく、あるいは他の防炎剤と混合して使用してもよい。
【００８０】
更なる添加剤Ｄ
組成物は、更なる常套のポリマー添加剤、例えば、防炎協力剤、滴下防止剤（例えば、フッ素化ポリオレフィン類からなる化合物、シリコーン類からなる化合物またはアラミド繊維）、潤滑剤ならびに離型剤（例えば、ペンタエリスリトールテトラステアレート）、核形成剤、安定剤、帯電防止剤（例えば、導電性カーボンブラック、炭素繊維、カーボンナノチューブ、および有機帯電防止剤、例えば、ポリアルキレンエーテル、アルキルスルホネート、またはポリアミド含有ポリマー）、および染料、顔料、充填剤および強化物質、特にガラス繊維、無機強化物質および炭素繊維を含有できる。
【００８１】
例えば、成分Ｂとの凝固混合物または粉末として、特に、ポリテトラフルオロエチレン（ＰＴＦＥ）または、ＰＴＥＦ含有組成物、例えば、スチレンまたはメチルメタクリレートを含有するコポリマーまたはポリマーとＰＴＦＥのマスターバッチは、滴下防止剤として使用される。
【００８２】
滴下防止剤として使用されるフッ素化ポリオレフィンは、高分子量のポリオレフィンであり、ガラス転移温度が−３０℃を超え、通常１００℃を超え、フッ素含量が好ましくは６５重量％〜７６重量％、特に好ましくは７０重量％〜７６重量％であり、そして平均粒径ｄ５０が０．０５μｍ〜１０００μｍ、好ましくは０．０８μｍ〜２０μｍである。フッ素化ポリオレフィンは、一般に、密度１．２ｇ／ｍ３〜２．３ｇ／ｍ３を有する。好ましいフッ素化ポリオレフィンは、ポリテトラフルオロエチレン、ポリフッ化ビニリデン、テトラフルオロエチレン／ヘキサフルオロ-プロピレンコポリマーおよびエチレン／テトラフルオロエチレンコポリマーである。フッ素化ポリオレフィンは、周知である（シルトクネヒト(Shildknecht)著「ビニル・アンド・リレイテッド・ポリマー(Vinyl and Relate Polymer)」、ジョン・ワイリー・アンド・サンズ・インコーポレイテッド(John Wiley & Sons, Inc.)、ニューヨーク、1962年、第484〜494頁；ウォール(Wall)著「フルオロポリマーズ(Fluoropolymers)」、ワイリー-インターサイエンス(Wiley-Interscience)、ジョン・ワイリー・アンド・サンズ・インコーポレイテッド、ニューヨーク、第13巻、1970年、第623〜654頁；「モダーン・プラスティックス・エンサイクロペディア(Modern Plastics Encyclopedia)」、1970−1971、第47巻、第10A号、1970年10月、マグロー-ヒル・インコーポレイテッド(McGrow-Hill Inc.)、ニューヨーク、第134および774頁；「モダーン・プラスティックス・エンサイクロペディア」、1975−1976、1975年10月、第52巻、第10A号、マグロー-ヒル・インコーポレイテッド、ニューヨーク、第27、28および472頁、および米国特許第３６７１４８７号公報、同第３７２３３７３号公報および同第３８３８０９２号公報参照）。
【００８３】
それらは、既知の方法、すなわち例えば、遊離基を形成する触媒（例えば、ナトリウムペルオキシジスルフェート、カリウムペルオキシジスルフェートまたはアンモニウムペルオキシジスルフェート）を含む水性媒体中、７〜７１ｋｇ／ｃｍ２の圧力下、０〜２００℃の温度、好ましくは２０〜１００℃の温度でのテトラフルオロエチレンの重合により調製できる（更なる詳細については、米国特許第２３９３９６７号公報を参照）。使用形態に依存して、この材料の密度は、１.２〜２.３ｇ／ｃｍ３であり得、また平均粒子寸法は、０.５〜１,０００μｍであり得る。
【００８４】
本発明において好ましいフッ素化ポリオレフィンは、平均粒子直径０.０５〜２０μｍ、好ましくは０.０８〜１０μｍおよび密度１.２〜１.９ｇ／ｃｍ３を有する。
【００８５】
粉末の形態で使用できる好適なフッ素化ポリオレフィンは、平均粒子直径１００〜１,０００μｍおよび密度２.０ｇ／ｃｍ３〜２.３ｇ／ｃｍ３を有するテトラフルオロエチレンポリマーである。適当なテトラフルオロエチレンポリマーパウダーは、商業的に入手可能な製品であり、例えば、商品名テフロン（登録商標）としてデュポン社から入手できる。
【００８６】
立体障害フェノールおよびホスフィットまたはそれらの混合物、例えば、Ｉｒｇａｎｏｘ（登録商標）Ｂ９００（ＢＡＳＦ）は、成分Ｄに係る安定剤として好ましく使用される。ペンタエリスリトールテトラステアレートは、離型剤として好ましく使用される。
【００８７】
本発明に係る成形組成物は、所望により他の添加剤Ｄと組み合わせて、０．５〜１３．０、好ましくは１．０〜１０．０重量％の充填剤および／または強化物質を、添加剤Ｄとして更に含有できる。好ましい強化物質は、ガラス繊維である。強化作用も有する好ましい充填剤は、ガラスビーズ、マイカ、シリケート、水晶、タルク、二酸化チタンおよび珪灰石である。
【００８８】
成分ＡからＣおよび所望による更なる既知の添加剤Ｄ、例えば安定剤、染料、顔料、潤滑剤および離型剤、充填剤および強化物質、核形成剤および帯電防止剤を含有する本発明に係る成形組成物は、既知の方法で特定の成分を混合することにより調製され、常套の装置、例えば、内部ニーダー、押出し機および二軸押出し機を用いて２００〜３３０℃の温度にて、混合物は溶融配合物または溶融押出し物へともたらされる。
【００８９】
したがって、本発明は、成分ＡからＣおよび所望による更なる既知の添加剤Ｄを含有する熱可塑性成形組成物の製造方法も提供し、それは、混合が行われた後、常套の装置を用い２００〜３３０℃の温度にて、配合または溶融押出しに付される。
【００９０】
各成分の混合は、引き続きまたは同時に既知の方法で行ってもよく、特に約２０℃（室温）またはより高い温度で行われる。
【００９１】
本発明に係る成形組成物は、あらゆる種類の造形品の製造に使用できる。特に、造形品は、射出成形により製造される。製造できる造形品の例は、以下の通りである；あらゆる種類のハウジング部品、例えば、屋内電気器具、例えば、ＴＶおよびＨｉＦｉ装置、コーヒーマシーン、ミキサーなど、オフィス用機器、例えばモニターまたはプリンターなど、または建設分野用のカバーシートおよび自動車産業用の部品など。それらは、極めて良好な電気特性を有するので、電気工学の分野においてもさらに使用できる。
【００９２】
成形組成物は、使用するプラスチックのノッチ付き衝撃強度、フローライン強度、耐燃性および表面品質について特に高い要求がもたらされる、薄壁成形物（例えば、データ技術用ハウジング部材、ＴＶハウジング）の製造に特に適当である。
【００９３】
方法の更なる形態は、ブロー成形、または予め成形したシートまたはフィルムから熱成形することによる、造形品の製造である。
【００９４】
成形組成物の製造および試験
表１に記載した出発物質を、２６０℃の装置温度、２０ｋｇ／時の処理量および２２５ｒｐｍの回転速度で、二軸押出し機（ＺＳＫ−２５）（Ｗｅｒｎｅｒ ｕｎｄ Ｐｆｌｅｉｄｅｒｅｒ）を用いて配合し、粒状化した。生成した顆粒を射出成形機にて加工し、対応する試験片をもたらす（溶融温度２４０℃、金型温度８０℃、溶融フロント速度２４０ｍｍ／秒）。
【００９５】
試験片の特性を評価するために、以下の方法を用いた。
【００９６】
流動性は、ＩＳＯ１１４４３（溶融粘度）に従い測定した。
【００９７】
溶接強度ａｎＦは、両面上を８０×１０×４ｍｍ寸法で射出成形した試験片について、ＩＳＯ１７９／１ｅＵに従い測定した。
【００９８】
ノッチ付き衝撃強度ａＫは、片面について８０×１０×４ｍｍ寸法で射出成形した試験片について、ＩＳＯ１８０／１Ａに従い測定した。
【００９９】
熱変形温度は、片面について８０×１０×４ｍｍ寸法で射出成形した試験片について、ＤＩＮ ＩＳＯ３０６（ビカー軟化温度、５０Ｎ荷重および１２０Ｋ／ｈの加熱速度を用いる方法Ｂ）に従い、測定した。
【０１００】
溶融流動性（ＭＶＲ）は、５ｋｇのプランジャー荷重を用い２４０℃の温度にてＩＳＯ １１３３に従い測定された溶融体積フローレート（ＭＶＲ）を用いて評価する。
【０１０１】
燃焼特性は、寸法１２７×１２．７×１．０ｍｍのバーについてＵＬ９４Ｖに従い測定する。以下の例は、本発明を更に説明する役割を果たす。
【実施例】
【０１０２】
例
成分Ａ
２７５００ｇ／モルの重量平均分子量Ｍｗ（標準試薬としてポリカーボネートを用い、塩化メチレン中でＧＰＣにより測定した）を有する、ビスフェノールＡに基づく直鎖状ポリカーボネート。
【０１０３】
成分Ｂ１
５７重量％（ＡＢＳポリマーに基づく）の微粒子の架橋ポリブタジエンゴム（平均粒径ｄ５０＝０．３５μｍ）の存在下、２７重量％のアクリロニトリルと７３重量％のスチレンとの混合物４３重量％（ＡＢＳポリマーに基づく）を乳化重合することにより調製されたＡＢＳポリマー、グラフトポリマーは約１５％の遊離、可溶性ＳＡＮを含有する。ゲル含有量は７２％である。
【０１０４】
成分Ｂ２
塊状法により調製された、１３００００ｇ／モルの重量平均分子量Ｍｗ（ポリスチレン標準試薬を用いテトラヒドロフラン中でＧＰＣにより測定した）を有する２３重量％のアクリルニトリルと７７重量％のスチレンのコポリマー。
【０１０５】
成分Ｃ
ビスフェノールＡに基づくオリゴホスフェート
【０１０６】
【化７】
2013525534.tif 000008
【０１０７】
成分Ｄ
Ｄ１：ポリテトラフルオロエチレン粉末、ＣＦＰ６０００Ｎ、デュポン
Ｄ２：潤滑剤／離型剤としてのペンタエリスリトールテトラステアレート
Ｄ３：ホスフィット安定剤、Ｉｒｇａｎｏｘ（登録商標）Ｂ９００（８０％のＩｒｇａｆｏｓ（登録商標）１６８と、２０％Ｉｒｇａｎｏｘ（登録商標）１０７６の混合物；ＢＡＳＦ ＡＧ；Ｌｕｄｗｉｇｓｈａｆｅｎ／Ｉｒｇａｆｏｓ（登録商標）１６８（ｔｒｉｓ(２,４−ジ−ｔｅｒｔ−ブチル−フェニル)ホスフィット）／Ｉｒｇａｎｏｘ（登録商標）１０７６（２,６−ジｔｅｒｔ−ブチル−４−（オクタデカノキシカルボニルエチル）フェノール）。
【０１０８】
【表１】
2013525534.tif 000009
【０１０９】
本発明に係る成形組成物は、良好な流動特性、良好な機械的特性、特にノッチ付き衝撃強度および溶接強度、および特に良好で問題のない表面の特性の極めて有利な組合せを示し、成形品は、薄い壁厚（＜１．５ｍｍ）を含み、ここでは１．０ｍｍで測定した場合でも、良好な防炎性を有する。
【０１１０】
遊離スチレン／アクリロニトリルコポリマーの添加または存在は、２ｗｔ％の含有量から、溶接強度およびノッチ付き衝撃強度における著しい減少をもたらす。一方で、本発明に係る範囲外の防炎加工剤の含有量は、防炎性、後燃焼または流動特性に不利な効果を有する。
【国際調査報告】
2013525534.tif 000011
2013525534.tif 000012
2013525534.tif 000013
2013525534.tif 000014